(57)【要約】【課題】給紙傷の防止と良好なインク吸収性とを両立すると共に、様々なインクジェット記録用紙の要求特性を満たしたインクジェット記録用紙を提供するものである。【解決手段】紙基材上に、顔料および接着剤を少なくとも含有する下塗り層と、顔料および接着剤を少なくとも含有するインク受容層を設けたインクジェット記録用紙において、前記下塗り層が、顔料としてプラスチックピグメントを含有し、前記インク受容層が、顔料として平均二次粒子径が２．５〜１１μｍのシリカと接着剤とカチオン性インク定着剤とを含有し、インク受容層を形成後、カレンダー処理してなることを特徴とするインクジェット記録用紙。【選択図】なし【特許請求の範囲】
【請求項１】
紙基材上に、顔料および接着剤を少なくとも含有する下塗り層と、顔料および接着剤を少なくとも含有するインク受容層を設けたインクジェット記録用紙において、前記下塗り層が、顔料としてプラスチックピグメントを含有し、前記インク受容層が、顔料として平均二次粒子径が２．５〜１１μｍのシリカと接着剤とカチオン性インク定着剤とを含有し、インク受容層を形成後、カレンダー処理してなることを特徴とするインクジェット記録用紙。
【請求項２】
インク受容層形成後に、１０〜１１０ｋｇ／ｃｍの線圧でカレンダー処理してなることを特徴とする請求項１記載のインクジェット記録用紙。
【請求項３】
プラスチックピグメントの粒子径が０．１〜５μｍであることを特徴とする請求項１又は２記載のインクジェット記録用紙。
【請求項４】
プラスチックピグメントが中空状プラスチックピグメントであることを特徴とする請求項１〜３のいずれか一項に記載のインクジェット記録用紙。
【請求項５】
下塗り層中の接着剤が、アクリル系重合体、エチレン−酢酸ビニル系共重合体及び酢酸ビニル系重合体から選ばれる少なくとも１種のエマルジョン型接着剤を含むことを特徴とする請求項１〜４のいずれか一項に記載のインクジェット記録用紙。
【請求項６】
紙基材が、紙基材を構成するパルプ分の内、１０％以上古紙再生パルプを含む請求項１〜５のいずれか一項に記載のインクジェット記録用紙。
【発明の詳細な説明】
【技術分野】
【０００１】
本発明は、インクジェット記録用紙に関する。
【背景技術】
【０００２】
水性インクを微細なノズルから記録体表面に向かって噴出し、記録体表面上に画像を形成させるインクジェット記録方式は、記録時の騒音の少ないこと、フルカラー画像の形成が容易であること、高速記録が可能であること、および、他の印刷装置よりも記録コストが低いことなどの理由により、プリンター、ファクシミリ、プロッタ、帳票印刷等で広く利用されている。
【０００３】
このインクジェット記録方式における記録体には、インク吸収性、インク定着性、印字部の発色性とその保存性、白紙部の白色度とその保存性等、様々な基本的な特性が求められている。
また、これまでに、染料インク用と顔料インク用のそれぞれに対応するインクジェット記録用紙が開発されているが、染料インク、顔料インクのいずれを用いても、上記基本的な特性を満足するインクジェット記録用紙への要望が高まっている。
【０００４】
一方で、地球環境保全と森林資源保護の観点から、古紙再生の拡大を図り、利用率を上げる努力も必要となってきている。
【０００５】
さらに最近では、印刷速度の高速化、高画質化、印刷装置の小型化等に伴い、インクジェット記録用紙に印字する際、インクジェット記録用紙の位置がずれること（用紙ぶれ）を防ぐために、インクジェット記録用紙の位置を固定するための給紙ローラーによる負荷荷重が大きくなってきている。
そのため、印刷物には、給紙ローラーによる搬送跡（以下、給紙傷という。）が残ってしまうという問題が発生し易い傾向にあり、この給紙傷を防止することも非常に重要とされるようになってきている。
この給紙ロールによる給紙傷を防止する方法として、接着剤に高重合度のポリビニルアルコールを使用する方法（特許文献１）などが提案されている。
【特許文献１】特開平１０−１２９１１２号公報
【発明の開示】
【発明が解決しようとする課題】
【０００６】
しかしながら、特許文献１に記載のインクジェット記録用紙では、給紙傷の防止効果については改善が見られるものの、インク吸収性、印字部の発色性とその保存性、白紙部の白色度とその保存性について、充分満足のいくものではなかった。
【０００７】
インクジェット記録用紙の給紙ローラーによる給紙傷を防止するためには、加圧処理等により、インクジェット記録用紙の塗工層の塗膜強度を高くすることが有効であると考えられる。
しかしながら、加圧処理をすると、塗工層内の顔料などが潰れ、そのために、インクジェット記録用紙のインク吸収性が低下することが予想された。
【０００８】
本発明は、上記事情に鑑みてなされたものであって、給紙傷の防止と良好なインク吸収性とを両立すると共に、白紙部の白色度とその保存性等のインクジェット記録用紙の要求特性を満たしたインクジェット記録用紙を提供するものである。特に、古紙再生パルプを紙基材に用いた場合でも優れた特性を発揮するインクジェット記録用紙を提供するものである。
【課題を解決するための手段】
【０００９】
本発明者らは、鋭意検討の結果、紙基材上にプラスチックピグメントを含有した下塗り層とインク受容層とを設け、カレンダー処理を施すことにより、上記課題が解決されることを見出し、本発明を完成するに至った。
すなわち本発明は、
（１）紙基材上に、顔料および接着剤を少なくとも含有する下塗り層と、顔料および接着剤を少なくとも含有するインク受容層を設けたインクジェット記録用紙において、前記下塗り層が、顔料としてプラスチックピグメントを含有し、前記インク受容層が、顔料として平均二次粒子径が２．５〜１１μｍのシリカと接着剤とカチオン性インク定着剤とを含有し、インク受容層を形成後、カレンダー処理してなることを特徴とするインクジェット記録用紙である。
（２）インク受容層形成後に、１０〜１１０ｋｇ／ｃｍの線圧でカレンダー処理してなる（１）記載のインクジェット記録用紙である。
（３）プラスチックピグメントの粒子径が０．１〜５μｍである（１）又は（２）記載のインクジェット記録用紙である。
（４）プラスチックピグメントが中空状プラスチックピグメントである（１）〜（３）のいずれか一つに記載のインクジェット記録用紙である。
（５）下塗り層中の接着剤が、アクリル系重合体、エチレン−酢酸ビニル系共重合体及び酢酸ビニル系重合体から選ばれる少なくとも１種のエマルジョン型接着剤を含む（１）〜（４）のいずれか一つに記載のインクジェット記録用紙である。
（６）紙基材が、紙基材を構成するパルプ分の内、１０％以上古紙再生パルプを含む（１）〜（５）のいずれか一つに記載のインクジェット記録用紙である。
【発明の効果】
【００１０】
本発明によれば、給紙傷の防止と良好なインク吸収性とを両立すると共に、白紙部の白色度とその保存性等のインクジェット記録用紙の要求特性を満たしたインクジェット記録用紙を提供することができる。特に、古紙再生パルプを紙基材に用いた場合でも優れた特性を発揮するインクジェット記録用紙を提供することができる。
【発明を実施するための最良の形態】
【００１１】
＜インクジェット記録用紙＞
（層構成）
本発明は、紙基材の少なくとも一方の面側に、下塗り層とインク受容層とを設けたインクジェット記録用紙である。
なお、本発明においては、紙基材の他の面側にも、同様の下塗り層とインク受容層とを設けても構わない。この場合、インクジェット記録用紙の両面で、本発明の効果を発揮することができる。
また、下塗り層及びインク受容層は、各々複数の層から構成されていてもよい。
【００１２】
（紙基材）
紙基材の主成分として用いられるパルプとしては、ＬＢＫＰ（広葉樹晒クラフトパルプ）やＮＢＫＰ（針葉樹晒クラフトパルプ）等の化学パルプ、ＧＰ（グランドパルプ）、ＴＭＰ（サーもメカニカルパルプ）等の機械パルプ、及び古紙再生パルプが挙げられる。これらを単独で用いてもよいし、２種以上混合し用いてもよい。この中で、ＬＢＫＰをパルプ中の主成分として配合することが好ましい。また、叩解度は特に限定しないが、フリーネスが２００〜５００ｍｌ程度（ＣＳＦ：ＪＩＳ−Ｐ−８１２１）となるように叩解することが好ましい。フリーネスが小さいと印字した際のコックリングが悪化する傾向にあり、フリーネスが大きいと平滑性が得られない傾向にある。
【００１３】
本発明のインクジェット記録用紙は、特定の材料を含む下塗り層を有する為、通常、インクジェット記録用紙用のパルプとしては使用を敬遠される古紙再生パルプや機械パルプを紙基材に配合しても、白紙部の白色度とその保存性に優れたインクジェット記録用紙を得ることができる。
紙基材の抄紙に用いられるパルプ１００質量％の内、古紙を利用し、資源を有効に利用することができることから、１０質量％以上を古紙再生パルプ分とすることが好ましい。
本発明によれば、パルプの全量、好ましくは１０〜１００質量％を古紙再生パルプとした場合にも、インクジェット記録用紙の白紙部の白色度とその保存性は良好となる。
古紙再生パルプの原料である古紙は、例えば、新聞古紙、雑誌古紙、板紙古紙、包装紙古紙、段ボール古紙、印刷古紙などが例示でき、さらに紙製造中に発生する上質紙、コート紙などの損紙が含まれていてもよい。
古紙再生パルプは、一般には古紙、および損紙を低濃度パルパーまたは高濃度パルパーによる離解工程、スクリーンまたはクリーナーによる粗選工程と精選工程、浮選法または水洗法による脱墨工程、塩素漂白、二酸化塩素漂白、次亜塩素酸ソーダ漂白、酸素漂白などによる漂白工程などを適宜、組み合せることにより得られる。
【００１４】
紙基材中には、上記パルプのほかに、填料を配合する。
填料は、紙基材の透気性を調節し、不透明性等を付与したり、インク吸収性を調整する目的で配合する。
填料としては、例えば、クレー、カオリン、焼成カオリン、タルク、炭酸カルシウム、炭酸マグネシウム、水酸化アルミニウム、水酸化カルシウム、シリカ、酸化チタン等が適宜使用できる。中でも炭酸カルシウムは、白色度が高い紙基材となるのであるので好ましい。
填料は、上記全パルプ１００質量部に対して１〜３５質量部を含有することが好ましい。填料が少ないと白色度が低下するばかりか、インクの吸収性が低下する傾向にあり、多すぎると、紙腰（剛度）の低下、紙力の低下する傾向にあり、また炭酸カルシウムを過剰に配合することは、インクジェット記録用紙表面の黄変の発生原因となる。
【００１５】
紙基材の抄紙時に、上記パルプと填料を含む紙料中に、本発明の所望の効果を損なわない範囲で、従来から使用されている各種のアニオン性、ノニオン性、カチオン性あるいは両性の歩留向上剤、濾水性向上剤、紙力増強剤や内添サイズ剤等の各種抄紙用内添助剤を必要に応じて適宜選択して使用することができる。さらに染料、蛍光増白剤、ｐＨ調整剤、消泡剤、ピッチコントロール剤、スライムコントロール剤等の抄紙用内添助剤も必要に応じて適宜添加することができる。なお、本発明のインクジェット記録用紙では、蛍光増白剤を多量に配合すると、白紙部の保存性が低下する場合がある。
抄紙方法としては、長網式抄紙機、円網式抄紙機、ツインワイヤー型抄紙機など公知の抄紙機を用いて製造することができる。
【００１６】
紙基材は、抄紙原料（紙料）のｐＨにより、酸性紙と中性紙に分けられるが、本発明に用いる紙基材としては、中性紙が長期保存性の面で好ましい。
また、サイズプレス等により、デンプン、ポリビニルアルコールあるいはカチオン樹脂等を表面に塗工・含浸させ、表面の平滑度の調製、強度の改善、印刷、筆記適性を向上させることも可能である。
なお、紙基材の坪量は、特に限定されないが、２０〜４００ｇ／ｍ２程度である。
【００１７】
（下塗り層）
本発明における下塗り層は、顔料としてプラスチックピグメントを含有する。
【００１８】
［顔料］
プラスチックピグメントとしては、既存の樹脂微粉体およびエマルジョンが使用可能である。この例として、尿素−ホルマリン樹脂、シリコーン樹脂、ポリスチレン、アクリル−スチレン樹脂、ナイロン、ベンゾグアミナン樹脂、４フッ化エチレン樹脂、アクリル樹脂、ポリメタクリル酸メチル、ポリエチレン、ポリプロピレン、ポリアミド、セルロース−アセテート−ブチレート樹脂、エチレン−アクリル酸コポリマー、エチレン−酢酸ビニルコポリマー、フェノール樹脂などの有機高分子微粒子が挙げられる。
プラスチックピグメントの粒子径は０．１〜５．０μｍのものが好ましく、０．３〜３．０μｍがより好ましい。粒子径が小さいと、強度低下、発色性の低下となる傾向にあり、粒子径が大きいと、画像の鮮明性が低下する傾向があり、また平滑で均一な面が得られない場合がある。
【００１９】
プラスチックピグメントとしては、密実型、貫通孔型などの様々な形態のものがあり、いずれも使用可能であるが、白色度と隠蔽性が向上するため、中空状の形状のものを使用するのが好ましい。中空状プラスチックピグメントとは、粒子の内部に単一または複数の独立空孔ないしは互いに連絡孔を持つ空孔を有するものである。
また、これらの内部空孔（中空部）と粒子外部とをつなぐ空隙を粒子壁に有する、有孔中空プラスチックピグメントを用いても良い。
【００２０】
本発明は、プラスチックピグメントを含有する下塗り層を形成することにより、優れた印字部の発色性とその保存性、白紙部の白色度とその保存性を得ることができる。この作用効果が得られる理由については、次のように考えられる。
【００２１】
インクジェット記録用紙に用いられる顔料としては、一般的にシリカが知られている。
シリカは、他の顔料に比べてインク吸収性に優れるという利点があるが、他方、光・水・ガス通過性が高いため、例えば、古紙再生パルプを用いた紙基材上に、直接インク受容層を形成した場合、低い白色度しか得られず、白色度が低いために印字部の発色性が低下するという問題がある。
そこで、紙基材とインク受容層の間に、このようなシリカを主成分とする下塗り層を更に形成したとしても、充分な白色度は得られない。
【００２２】
これに対し、プラスチックピグメントは隠蔽性が高く、また、インクジェット記録用紙表面の黄変の要因の一つとして推定されるカチオン性インク定着剤の酸化を引き起こさないものである。したがって、プラスチックピグメントを顔料に用いて下塗り層を形成することにより、インクジェット記録用紙における白紙部の白色度とその保存性が良好なものとなり、優れた印字部の発色性とその保存性が得られるものと考えられる。
【００２３】
［接着剤］
本発明における下塗り層には、接着剤を含有する。
接着剤としては、とくに限定されるものではないが、アクリル系重合体、エチレン−酢酸ビニル系共重合体及び酢酸ビニル系重合体から選ばれる少なくとも１種のエマルジョン型接着剤を組み合わせて用いることが好ましい。
【００２４】
エマルジョン型接着剤に用いられるアクリル系重合体としては、アクリル酸、メタクリル酸、アクリル酸エステル、メタクリル酸エステル等の（メタ）アクリル系単位を含む重合体が挙げられる。アクリル系重合体は、（メタ）アクリル系単位の単独重合体であってもよいし、共重合体であってもよいし、その他の構成単位を含む共重合体であってもよい。アクリル系重合体として、例えば、ポリメチル（メタ）アクリレート等が挙げられる。
エチレン−酢酸ビニル系共重合体としては、エチレン及び酢酸ビニルを主成分とし、他のモノマーとして、例えば、アクリル酸２−エチルヘキシル等の（メタ）アクリル酸エステル、ビニールバーサテートのような酢酸ビニル以外の脂肪酸ビニル、さらにはアクリル酸のような官能基を含むモノマーを共重合させたものを例示できる。
酢酸ビニル系重合体としては、酢酸ビニル単位を含む重合体であればよく、ポリ酢酸ビニル等が好ましい。
【００２５】
一般に、接着剤として、上記以外のエマルジョン型接着剤や水溶性接着剤が知られているが、スチレン−ブタジエン樹脂、メチルメタクリレート−ブタジエン共重合体などの共役ジエン系樹脂を下塗り層に用いると、印字部の発色性が得られず、経時的に白紙部の黄変が発生する。また、澱粉、ポリビニルアルコールなどの水溶性接着剤を用いる場合、下塗り層用の塗工液を調製する際に、高濃度の塗工液に調製できず、塗工すると塗工量が少なく、目的とする白紙部の白色度とその保存性と、印字濃度を達成できない。
【００２６】
顔料と接着剤の配合比としては、顔料１００質量部に対して接着剤２〜３０質量部程度、好ましくは５〜２０質量部である。接着剤の量が少ないと下塗り層の塗膜強度が低下し、他方、接着剤の量が多いとインク吸収量が低下し、印字部の発色性が悪化すると共に白色度まで低下する傾向にある。
【００２７】
［その他の成分等］
下塗り層には、本発明の効果を阻害しない範囲において、例えば、炭酸カルシウム、カオリン、タルク、硫酸カルシウム、硫酸バリウム、酸化亜鉛、硫化亜鉛、炭酸亜鉛、サチンホワイト、珪酸アルミニウム、ケイソウ土、珪酸カルシウム、珪酸マグネシウム、水酸化アルミニウム、アルミナ、擬ベーマイト、リトポン、ゼオライト、加水ハロイサイト、炭酸マグネシウム、水酸化マグネシウムなどの無機顔料を配合することができる。
【００２８】
また、下塗り層には、本発明の効果を阻害しない範囲において、例えば、カゼイン、大豆蛋白、合成蛋白等の蛋白質類、澱粉や酸化澱粉等の各種澱粉類、ポリビニルアルコール及びその誘導体、カルボキシメチルセルロースやメチルセルロース等のセルロース誘導体、スチレン−ブタジエン樹脂、メチルメタクリレート−ブタジエン共重合体の共役ジエン系樹脂等、一般にインクジェット記録用として用いられている従来公知の接着剤が併用できる。
【００２９】
さらに下塗り層には、本発明の効果を阻害しない範囲で、一般の塗被紙製造において使用される増粘剤、消泡剤、湿潤剤、着色剤、蛍光染料、蛍光顔料、帯電防止剤、耐光性助剤、紫外線吸収剤、酸化防止剤、防腐剤等の各種助剤が適宜添加される。
【００３０】
下塗り層は、上記の顔料、接着剤及び所望により無機顔料等を含む下塗り層塗工液を紙基材の表面に塗工し、乾燥することにより形成することができる。
下塗り層の塗工量（固形分）は３〜２０ｇ／ｍ２程度、好ましくは５〜１５ｇ／ｍ２、より好ましくは７〜１３ｇ／ｍ２である。塗工量が過少であると、高い白色度が得られず、また黄変が生じやすくなり、過多であると、効果が飽和してしまうばかりか、層間強度が弱くなる傾向になる。
【００３１】
下塗り層を形成するための塗工装置としては、ブレードコーター、エアーナイフコーター、ロールコーター、バーコーター、グラビアコーター、ロッドブレードコーター、リップコーター、カーテンコーター及びダイコーター等の各種公知の塗工装置が挙げられる。
なお、塗工後に、マシンカレンダー、ＴＧカレンダー、スーパーカレンダー、ソフトカレンダー等のカレンダーを用いて仕上げても良い。
【００３２】
（インク受容層）
本発明におけるインク受容層は、顔料として特定粒子径のシリカと、接着剤とカチオン性インク定着剤とを含有する。
【００３３】
［顔料］
顔料としては、シリカが用いられ、中でも非晶質シリカが好ましく用いられる。
シリカの製法は、特に限定されるものではなく、電弧法、乾式法（例えば沈殿法、ゲル法）のいずれの方法で製造されたものでもよいが、湿式法シリカが、顔料インク用インクジェット記録用紙、染料インク用インクジェット記録用紙のいずれにも適しているので好ましい。
【００３４】
また、シリカとしては、平均二次粒子径が２．５〜１１μｍのものを用いるが、４〜１０μｍのものがより好ましい。
シリカの平均粒子径が２．５μｍ未満であると、これをインクジェット記録用紙に用いて染料インクによる印字を行った場合、染料インクの吸収性が低下し、光透過性がより高くなるので、染料インクによる印字部の耐光性が低下したり、光透過性がより高くなるので、染料インクによる印字部の耐光性が低下したり塗膜強度が低下したりする。また、これをインクジェット記録用紙に用いて顔料インクによる印字を行った場合、顔料インクの定着性が低下する等の悪影響を生じる。
一方、シリカの平均粒子径が１１μｍを越えると、印字に染料インクを用いた場合、顔料インクを用いた場合共に、印字濃度が低いなどによる画像鮮明性の低下や、表面の粗さが目立ち、印字ムラが生じやすい等の問題を生じる。
さらに、染料インク及び顔料インクで記録した際の印字部の発色性が優れる点から、シリカのＪＩＳ  Ｋ−５１０１に準ずる吸油量が２１０〜２５０ｃｍ３／１００ｇであることが好ましい。
【００３５】
本発明においては、インク受容層が含有するシリカとして、その少なくとも一部に表面を界面活性剤で処理したシリカ（表面処理シリカ）を用いることが好ましい。すなわち、シリカの全てが表面処理シリカでもよく、表面処理シリカと処理していないシリカとの双方であってもよい。
処理していないシリカとしては、上述の発明で用いられるシリカをそのまま用いることができる。表面を界面活性剤で処理されるシリカとしては、上述のシリカと同様のものが用いられる。
【００３６】
シリカの表面を処理する界面活性剤は、例えば、非イオン性界面活性剤、カチオン性界面活性剤、アニオン性界面活性剤、両性界面活性剤を例示することができるが、中でも非イオン性界面活性剤が好ましい。
非イオン性界面活性剤の具体例としては、ポリオキシエチレンアルキルエーテル、ポリオキシエチレンポリオキシプロピレンコポリマー、ポリオキシエチレンポリオキシプロピレンアルキルエーテル等を挙げることができる。中でも、ＨＬＢ値（親水―親油バランス値）が８．０〜１５．０のものが好ましく、１０．０〜１２．０のものがより好ましい。ＨＬＢ値が８．０未満であると、充分なインク吸収速度が得られがたい傾向にあり、ＨＬＢ値が１５．０を超えると、滲みが発生し易い傾向にある。
【００３７】
シリカ表面の界面活性剤処理法は、例えば、特開平９−２５４４０号公報に記載された方法を採用することができる。すなわち、シリカ、例えば湿式法シリカと、界面活性剤、例えば蛇鎖型非イオン性界面活性剤とを高速流動ミキサー等の混合機で混合する乾式混合法を採用することができる。この場合、界面活性剤を直接シリカに添加混合してもよく、界面活性剤をエタノール等の発揮製溶媒で希釈したものを添加混合してもよい。
また、シリカ、例えば湿式法シリカの乳化スラリー液に、所定量の界面活性剤、例えば非イオン性界面活性剤を添加混合しておき、続いて噴霧乾燥等を行う湿式処理法を採用することもできる。湿式処理法の場合、界面活性剤が水に難溶性の場合、これをあらかじめ強力に分散させてエマルジョンとし、このエマルジョンを顔料の乳化スラリー液に添加して充分に攪拌混合した後に乾燥処理することが好ましい。
このような方法で表面を界面活性剤で処理されたシリカは、当該表面が界面活性剤で被覆された状態になっているものと考えられる。
【００３８】
シリカに対する界面活性剤添加量は、シリカ１００質量部あたり、０．１〜３０質量部であることが好ましく、０．５〜２０質量部であることがより好ましい。好ましくは、このような範囲で界面活性剤を被覆したシリカを配合すると、印字部の発色性が向上し、鮮明な画像を得ることができる。
【００３９】
［接着剤］
接着剤としては、特に限定されるものではなく、澱粉、ポリビニルアルコール等の水溶性接着剤、アクリル系重合体、エチレン−酢酸ビニル系共重合体、酢酸ビニル系重合体、ウレタン系重合体、スチレン−ブタジエン系共重合体あるいはこれらのエマルジョン型接着剤等、一般にインクジェット記録用として用いられている従来公知の接着剤が挙げられる。これらは１種のみを使用してもよく、２種以上の接着剤を併用してもよい。
【００４０】
上記接着剤の中でも、アクリル系重合体のエマルジョン型接着剤が好ましい。
アクリル系重合体としては、アクリル酸、メタクリル酸、アクリル酸エステル、メタクリル酸エステル等の（メタ）アクリル系単位を含む重合体が挙げられる。
アクリル系重合体は、（メタ）アクリル系単位の単独重合体であってもよいし、共重合体であってもよいし、その他の構成単位を含む共重合体であってもよい。アクリル系重合体として、例えば、ポリメチル（メタ）アクリレート等が挙げられる。
【００４１】
また、アクリル系重合体のエマルジョン型接着剤と共に、ポリビニルアルコールを併用することが、顔料との接着性が良好であるので好ましい。
ポリビニルアルコールとしては、シラノール変性ポリビニルアルコールやカチオン化ポリビニルアルコールなどのポリビニルアルコール誘導体も適宜使用できる。
なお、アクリル系重合体とポリビニルアルコールあるいはその誘導体を併用する場合、１：１０〜２：１の比率で併用することが好ましく、１：５〜１：１の比率で併用することがより好ましい。
アクリル系重合体の含有量としては、シリカ１００質量部に対して１〜５０質量部であることが好ましく、５〜４０質量部であることがより好ましい。
【００４２】
一般に接着剤として、エマルジョン型接着剤や水溶性接着剤など多数知られているが、鋭意検討した結果、アクリル系重合体のエマルジョン型接着剤を使用すると、染料インク、顔料インクのいずれで印刷しても鮮明な画像が得られ、また、白紙部の保存性にも優れることを本発明者らは見出した。
因みに、インクジェット記録用紙に使用される代表的なエマルジョン型接着剤であるエチレン−酢酸ビニル系共重合体、酢酸ビニル系重合体、ウレタン系重合体、スチレン−ブタジエン系共重合体等は、いずれも印字部の発色性の面でアクリル系重合体に劣るものであり、また、ウレタン系重合体、スチレン−ブタジエン系共重合体は、白紙部が黄変し易くなり、白紙部の保存性に劣るという問題がある。
また、澱粉、ポリビニルアルコールなどの水溶性接着剤のみを使用すると、充分な塗膜強度が得られないといった問題や、インク受容層の塗工液を調製する際に、高濃度の塗工液に調製できず、塗工すると塗工量が少なく、鮮明な画像を得ることができないといった問題がある。
【００４３】
［カチオン性インク定着剤］
カチオン性インク定着剤としては、特に限定されるものではなく、
１）ポリエチレンポリアミンやポリプロピレンポリアミンなどのポリアルキレンポリアミン類又はその誘導体、
２）第２級アミノ基、第３級アミノ基や第４級アンモニウム基を有するアクリル重合体、
３）ポリビニルアミン、ポリビニルアミジン、５員環アミジン類、
４）ジシアンジアミド−ホルマリン共重合体に代表されるジシアン系カチオン樹脂、
５）ジシアンジアミド−ポリエチレンアミン共重合物に代表されるポリアミン系カチオン樹脂、
６）ジメチルアミン−エピクロルヒドリン共重合物、
７）ジアリルジメチルアンモニウム−ＳＯ２共重合物、
８）ジアリルアミン塩−ＳＯ２共重合物、
９）ジメチルジアリルアンモニウムクロライド重合物、
１０）アリルアミン塩の重合物、
１１）ジアルキルアミノエチル（メタ）アクリレート４級塩共重合物、
１２）アクリルアミド−ジアリルアミン塩共重合物、
１３）ポリ塩化アルミニウム、ポリ酢酸アルミニウムなどのアルミニウム塩、
１４）硫酸亜鉛などの水溶性金属
等の一般市販されているものが挙げられ、単独あるいは２種類以上で用いられる。
【００４４】
上記の中でも、ジシアンジアミド−ポリエチレンアミン共重合物と、アクリルアミド−ジアリルアミン共重合物とを併用することが好ましい。これらを併用することにより、顔料インクで記録した際の印字部の発色性、染料インクで記録した際の印字部の発色性とその保存性が優れるので好ましい。更に、硫酸亜鉛を併用することにより、特に、顔料インクで印字した際の印字部の発色性が、非常に向上するのでより好ましい。
【００４５】
カチオン性インク定着剤の配合量としては、シリカ１００質量部に対して、５〜６０質量部が好ましく、より好ましくは２０〜５０質量部の範囲で調節される。カチオン性インク定着剤が５質量部未満であると、印字部の発色性の低下や、印字部の保存性の低下が起こり易くなり、６０質量部を超えると、インク吸収性の低下、印字ムラ、画像の鮮明性の低下が起こり易くなる。
【００４６】
インク受容層には、更に一般の塗被紙製造において使用される増粘剤、消泡剤、湿潤剤、界面活性剤、着色剤、帯電防止剤、耐光性助剤、紫外線吸収剤、酸化防止剤、防腐剤等の各種助剤が適宜添加される。
本発明のインクジェット記録用紙では、インク受容層に蛍光増白剤を実質的に含ませなくとも高い白色度が実現可能であるため、白紙部の良好な保存性が得られる。
【００４７】
インク受容層の塗工量は、特に限定されるものではないが、２〜３０ｇ／ｍ２が好ましく、５〜２０ｇ／ｍ２がより好ましい。
塗工量が上記下限より少ないと、インク吸収性、画像の鮮明性、印字部の保存性が低下し易く、塗工量が上記上限より多いと、塗膜強度や画像の鮮明性が低下し易い。
なお、インク受容層は、上述の通り、複数層から構成されていてもよく、その場合、層間でインク受容層組成が異なっていてもよい。
【００４８】
このインク受容層は、ブレードコーター、エアーナイフコーター、ロールコーター、バーコーター、グラビアコーター、ロッドブレードコーター、リップコーター、カーテンコーター、ダイコーター等の各種公知の塗工装置で形成することができる。
【００４９】
（カレンダー処理）
本発明のインクジェット記録用紙は、カレンダー処理が施されたものである。
これにより、インクジェット記録方式によりインクジェット記録用紙を給紙する際、給紙ローラーによる搬送跡である給紙傷を防止することができる。これは、カレンダー処理により、塗工層の塗膜強度が高くなることにより、給紙傷が付き難くなるためと考えられる。
本発明のインクジェット記録用紙は、カレンダー処理が施されているにもかかわらず、インク吸収性が損なわれない。これは、下塗り層としてプラスチックピグメントを含む層を設けているため、カレンダー処理で圧力を受けても、プラスチックピグメントのクッション性により、インク受容層のシリカが潰れにくくなり、空隙（細孔容積）が維持されるためであると考えられる。
カレンダー処理の方法としては、マシンカレンダー、スーパーカレンダー、ソフトカレンダー等の加圧装置を用いて行われる。
【００５０】
カレンダー処理における線圧は、１０〜１１０ｋｇ／ｃｍであることが好ましく、２０〜７０ｋｇ／ｃｍであることがより好ましい。
カレンダー処理の線圧を１０ｋｇ／ｃｍ以上にすることにより、塗工層の塗膜強度が高くなり、給紙傷を防止することができる。
カレンダー処理の線圧を１１０ｋｇ／ｃｍ以下にすることにより、より良好なインク吸収性が得られる。また、顔料インクで印刷を行った場合に発現し易い高濃度印字部の光沢を抑え、質感の低下を防ぐことができる。
【００５１】
＜印刷物＞
本発明のインクジェット記録用紙に、プリンター等の印字装置を用い、染料インクあるいは顔料インクで印刷することにより、本発明の印刷物を製造することができる。
このとき、インクジェット記録方式によりインクジェット記録用紙を給紙する際の給紙ローラーによる給紙傷が防止され、染料インク、顔料インクのいずれを用いても良好なインク吸収性、充分な印字部の発色性が達成される。
さらに、染料インク、顔料インクのいずれを用いても、印字部の保存性（例えば、耐光性、耐オゾン性、耐水性）、白紙部の保存性（例えば、耐熱性、耐光性、耐オゾン性）が良好な印刷物が得られ、この印刷物は、例えば屋外展示用など、広範な用途に好適である。
【実施例】
【００５２】
以下に実施例を挙げて、本発明をより具体的に説明するが、勿論これらに限定されるも
のではない。また、例中の部及び％は特に断らない限り、水を除いた固形分であり、それ
ぞれ質量部及び質量％を示す。なお、以下「二次粒子径」は、平均二次粒子径を意味する。
【００５３】
実施例１
［紙基材Ａ］
軽質炭酸カルシウム２０部を、広葉樹晒クラフトパルプ（ろ水度４００ｍｌＣＳＦ）１
００部のスラリー中に添加し、カチオン澱粉１部、無水アルケニルコハク酸系中性サイズ
剤０．２部を添加し、十分に混合して抄紙原料とし、長網多筒式抄紙機を用いて水分を１
０％まで乾燥させ、サイズプレスで酸化澱粉の７％溶液を両面で４ｇ／ｍ２塗布、乾燥し、水分７％まで乾燥させて米坪２００ｇ／ｍ２の紙基材Ａを製造した。
【００５４】
［下塗り層塗工液Ａ］
顔料として、中空状プラスチックピグメント（スチレン−アクリル系共重合体粒子、ロームアンドハース社製、商品名：ローペイクＨＰ−９１、平均粒径１μｍ）１００部、接着剤としてアクリル系重合体（ロームアンドハース社製、商品名：プライマルＰ−３７６、エマルジョン型接着剤）１０部および酸化澱粉（王子コーンスターチ社製、商品名：エースＡ、水溶性接着剤）５部、水中で分散し、下塗り層塗工液Ａを得た。
【００５５】
［インク受容層塗工液Ａ］
顔料として、湿式シリカ（トクヤマ社製、商品名：ファインシールＸ−６０、二次粒子径６．２μｍ）１００部、接着剤としてシリル変性ポリビニルアルコール（クラレ社製、商品名：Ｒ−１１３０）２０部およびアクリル系樹脂（ロームアンドハース社製、商品名：プライマルＰ−３７６）２０部、インク定着剤としてアクリルアミド−ジアリルアミン共重合物（住友化学社製、商品名：ＳＲ１００１）１５部およびジシアンジアミド−ポリエチレンアミン共重合物（日華化学社製、商品名：ネオフィックスＩＪ−１１７）１５部を、水中で分散し、インク受容層塗工液Ａを得た。
【００５６】
［インクジェット記録用紙の作製］
紙基材Ａ上に、下塗り層塗工液Ａを塗工量が１０ｇ／ｍ２となるように塗工、乾燥した
後、インク受容層塗工液Ａを塗工量が１０ｇ／ｍ２となるように塗工、乾燥した後、５０ｋｇ／ｃｍの線圧でカレンダー処理を施し、インクジェット記録用紙を作製した。なお、得られたインクジェット記録用紙のインク受容層面白紙部のＪＩＳ−Ｚ８７４１で規定される６０度鏡面光沢度は３％であった。
【００５７】
実施例２
［紙基材Ｂ］
軽質炭酸カルシウム２０部を、広葉樹晒クラフトパルプ（ろ水度４００ｍｌＣＳＦ）７
０部および新聞古紙を脱墨処理したパルプ（ろ水度２５０ｍｌＣＳＦ）３０部の混合スラ
リー中に添加し、カチオン澱粉１部、無水アルケニルコハク酸系中性サイズ剤０．２部を
添加し、十分に混合して抄紙原料とし、長網多筒式抄紙機を用いて水分を１０％まで乾燥
させ、サイズプレスで酸化澱粉の７％溶液を両面で４ｇ／ｍ２塗布、乾燥し、水分７％ま
で乾燥させて米坪２００ｇ／ｍ２の紙基材Ｂを製造した。
【００５８】
［インクジェット記録用紙の作製］
実施例１の紙基材Ａを、紙基材Ｂに変更した以外は、実施例１と同様にしてインクジェ
ット記録用紙を作製した。なお、得られたインクジェット記録用紙のインク受容層面白紙
部のＪＩＳ−Ｚ８７４１で規定される６０度鏡面光沢度は３％であった。
【００５９】
実施例３
［紙基材Ｃ］
軽質炭酸カルシウム２０部を、広葉樹晒クラフトパルプ（ろ水度４００ｍｌＣＳＦ）７０部および色上古紙（色上古紙：色刷りした上質紙でアート紙も含む）を脱墨処理したパルプ（ろ水度２５０ｍｌＣＳＦ）３０部の混合スラリー中に添加し、カチオン澱粉１部、無水アルケニルコハク酸系中性サイズ剤０．２部を添加し、十分に混合して抄紙原料とし、長網多筒式抄紙機を用いて水分を１０％まで乾燥させ、サイズプレスで酸化澱粉の７％溶液を両面で４ｇ／ｍ２塗布、乾燥し、水分７％まで乾燥させて米坪２００ｇ／ｍ２の紙基材Ｃを製造した。
【００６０】
［インクジェット記録用紙の作製］
実施例１の紙基材Ａを、紙基材Ｃに変更した以外は、実施例１と同様にしてインクジェット記録用紙を作製した。なお、得られたインクジェット記録用紙のインク受容層面白紙部のＪＩＳ−Ｚ８７４１で規定される６０度鏡面光沢度は３％であった。
【００６１】
実施例４
［下塗り層塗工液Ｂ］
顔料として、中空状プラスチックピグメント（スチレン−アクリル系共重合体粒子、ロームアンドハース社製、商品名：ローペイクＯＰ−８４Ｊ、平均粒子径０．５μｍ）１００部、接着剤としてアクリル系重合体（ロームアンドハース社製、商品名：プライマルＰ−３７６、エマルジョン型接着剤）１０部および酸化澱粉（王子コーンスターチ社製、商品名：エースＡ、水溶性接着剤）５部、水中で分散し、下塗り層塗工液Ｂを得た。
【００６２】
［インクジェット記録用紙の作製］
実施例２の下塗り層塗工液Ａを、下塗り層塗工液Ｂに変更した以外は、実施例２と同様にしてインクジェット記録用紙を作製した。なお、得られたインクジェット記録用紙のインク受容層面白紙部のＪＩＳ−Ｚ８７４１で規定される６０度鏡面光沢度は３％であった。
【００６３】
実施例５
［下塗り層塗工液Ｃ］
顔料として、プラスチックピグメント（スチレン−アクリル系共重合体粒子、ロームアンドハース社製、商品名：ローペイクＨＰ−９１、平均粒子径１．０μｍ）１００部、接着剤としてエチレン−酢酸ビニル共重合体（昭和高分子社製、商品名：ポリゾールＡＭ−３０００、エマルジョン型接着剤）１０部および酸化澱粉（王子コーンスターチ社製、商品名：エースＡ、水溶性接着剤）５部、水中で分散し、下塗り層塗工液Ｃを得た。
【００６４】
［インクジェット記録用紙の作製］
実施例２の下塗り層塗工液Ａを、下塗り層塗工液Ｃに変更した以外は、実施例２と同様にしてインクジェット記録用紙を作製した。なお、得られたインクジェット記録用紙のインク受容層面白紙部のＪＩＳ−Ｚ８７４１で規定される６０度鏡面光沢度は３％であった。
【００６５】
実施例６
［下塗り層塗工液Ｄ］
顔料として、プラスチックピグメント（スチレン−アクリル系共重合体粒子、ロームアンドハース社製、商品名：ローペイクＨＰ−９１、平均粒子径１．０μｍ）１００部、接着剤として酢酸ビニル系重合体（日信化学工業社製、商品名：ビニブラン１０８０、エマルジョン型接着剤）１０部および酸化澱粉（王子コーンスターチ社製、商品名：エースＡ、水溶性接着剤）５部、水中で分散し、下塗り層塗工液Ｄを得た。
【００６６】
［インクジェット記録用紙の作製］
実施例２の下塗り層塗工液Ａを、下塗り層塗工液Ｃに変更した以外は、実施例２と同様にしてインクジェット記録用紙を作製した。なお、得られたインクジェット記録用紙のインク受容層面白紙部のＪＩＳ−Ｚ８７４１で規定される６０度鏡面光沢度は３％であった。
【００６７】
実施例７
［下塗り層塗工液Ｅ］
顔料として、プラスチックピグメント（ロームアンドハース社製、商品名：ＨＰ−９１、平均粒子径：１．０μｍ）１００部、接着剤としてＳＢＲ（ＪＳＲ社製、商品名：０５８９、Ｔｇ：０℃、エマルジョン型接着剤）１０部および酸化澱粉（王子コーンスターチ社製、商品名：エースＡ、水溶性接着剤）５部、水中で分散し、下塗り層塗工液Ｆを得た。
【００６８】
［インクジェット記録用紙の作製］
実施例２の下塗り層塗工液Ａを、下塗り層塗工液Ｅに変更した以外は、実施例２と同様にしてインクジェット記録用紙を作製した。なお、得られたインクジェット記録用紙のインク受容層面白紙部のＪＩＳ−Ｚ８７４１で規定される６０度鏡面光沢度は３％であった。
【００６９】
実施例８
［表面処理シリカの作製］
湿式シリカ（トクヤマ社製、商品名：ファインシールＸ−６０）９００ｇを水に懸濁、スラリー化（約１０〜１５％）し、このスラリーに界面活性剤（ポリオキシエチレンラウリルエーテル、第一工業製薬社製、商品名：ノイゲンＥＴ−１０２、ＨＬＢ：１０．８）１００ｇの水懸濁物を添加し、１時間撹拌混合した。次いで、噴霧乾燥し、粉砕分級して、表面処理シリカを得た。得られた表面処理シリカの平均二次粒子径は６μｍであった。
【００７０】
［インク受容層塗工液Ｂ］
顔料として湿式シリカ（トクヤマ社製、商品名：ファインシールＸ−６０、二次粒子径６．２μｍ）８０部と、上記で得た表面処理シリカ２０部、接着剤としてシリル変性ポリビニルアルコール（クラレ社製、商品名：Ｒ−１１３０）２０部およびアクリル系樹脂（ロームアンドハース社製、商品名：プライマルＰ−３７６）２０部、インク定着剤としてアクリルアミド−ジアリルアミン共重合物（住友化学社製、商品名：ＳＲ１００１）１５部およびジシアンジアミド−ポリエチレンアミン共重合物（日華化学社製、商品名：ネオフィックスＩＪ−１１７）１５部を、水中で分散してインク受容層塗工液Ｂを得た。
【００７１】
［インクジェット記録用紙の作製］
実施例２のインク受容層塗工液Ａを、インク受容層塗工液Ｂに変更した以外は、実施例２と同様にしてインクジェット記録用紙を作製した。なお、得られたインクジェット記録用紙のインク受容層面白紙部のＪＩＳ−Ｚ８７４１で規定される６０度鏡面光沢度は４％であった。
【００７２】
実施例９
［インクジェット記録用紙の作製］
実施例２のカレンダー処理の線圧を、３０ｋｇ／ｃｍに変更した以外は、実施例２と同様にしてインクジェット記録用紙を作製した。なお、得られたインクジェット記録用紙のインク受容層面白紙部のＪＩＳ−Ｚ８７４１で規定される６０度鏡面光沢度は３％であった。
【００７３】
実施例１０
［インクジェット記録用紙の作製］
実施例２のカレンダー処理の線圧を、１００ｋｇ／ｃｍに変更した以外は、実施例２と同様にしてインクジェット記録用紙を作製した。なお、得られたインクジェット記録用紙のインク受容層面白紙部のＪＩＳ−Ｚ８７４１で規定される６０度鏡面光沢度は３％であった。
【００７４】
実施例１１
［インクジェット記録用紙の作製］
実施例２のカレンダー処理の線圧を、１５０ｋｇ／ｃｍに変更した以外は、実施例２と同様にしてインクジェット記録用紙を作製した。なお、得られたインクジェット記録用紙のインク受容層面白紙部のＪＩＳ−Ｚ８７４１で規定される６０度鏡面光沢度は４％であった。
【００７５】
比較例１
［インクジェット記録用紙の作製］
紙基材Ｂ上に、インク受容層塗工液Ａを塗工量が１０ｇ／ｍ２となるように塗工、乾燥
した後、５０ｋｇ／ｃｍの線圧でカレンダー処理を施し、下塗り層を有さないインクジェット記録用紙を作製した。なお、得られたインクジェット記録用紙のインク受容層面白紙部のＪＩＳ−Ｚ８７４１で規定される６０度鏡面光沢度は３％であった。
【００７６】
比較例２
［下塗り層塗工液Ｆ］
顔料として、湿式シリカ（トクヤマ社製、商品名：ファインシールＸ−６０、二次粒子径６．２μｍ）１００部、接着剤としてアクリル系重合体（ロームアンドハース社製、商品名：プライマルＰ−３７６、エマルジョン型接着剤）１０部および酸化澱粉（王子コーンスターチ社製、商品名：エースＡ、水溶性接着剤）５部、水中で分散し、下塗り層塗工液Ｆを得た。
【００７７】
［インクジェット記録用紙の作製］
実施例２の下塗り層塗工液Ａを、下塗り層塗工液Ｆに変更した以外は、実施例２と同様にしてインクジェット記録用紙を作製した。なお、得られたインクジェット記録用紙のインク受容層面白紙部のＪＩＳ−Ｚ８７４１で規定される６０度鏡面光沢度は３％であった。
【００７８】
比較例３
［インク受容層塗工液Ｃ］
顔料として湿式シリカ（トクヤマ社製、商品名：ファインシールＦ８０、二次粒子径１．８μｍ）１００部、接着剤としてシリル変性ポリビニルアルコール（クラレ社製、商品名：Ｒ−１１３０）２０部およびアクリル系樹脂（ロームアンドハース社製、商品名：プライマルＰ−３７６）２０部、インク定着剤としてアクリルアミド−ジアリルアミン共重合物（住友化学社製、商品名：ＳＲ１００１）１５部およびジシアンジアミド−ポリエチレンアミン共重合物（日華化学社製、商品名：ネオフィックスＩＪ−１１７）１５部を、水中で分散し、インク受容層塗工液Ｃを得た。
【００７９】
［インクジェット記録用紙の作製］
実施例２のインク受容層塗工液Ａを、インク受容層塗工液Ｃに変更した以外は、実施例２と同様にしてインクジェット記録用紙を作製した。なお、得られたインクジェット記録用紙のインク受容層面白紙部のＪＩＳ−Ｚ８７４１で規定される６０度鏡面光沢度は４％であった。
【００８０】
比較例４
［インク受容層塗工液Ｄ］
顔料として湿式シリカ（水沢化学社製、商品名：ミズカシルＰ−７８Ｆ、二次粒子径１２．５μｍ）１００部、接着剤としてシリル変性ポリビニルアルコール（クラレ社製、商品名：Ｒ−１１３０）２０部およびアクリル系樹脂（ロームアンドハース社製、商品名：プライマルＰ−３７６）２０部、インク定着剤としてアクリルアミド−ジアリルアミン共重合物（住友化学社製、商品名：ＳＲ１００１）１５部およびジシアンジアミド−ポリエチレンアミン共重合物（日華化学社製、商品名：ネオフィックスＩＪ−１１７）１５部を、水中で分散し、インク受容層塗工液Ｄを得た。
【００８１】
［インクジェット記録用紙の作製］
実施例２のインク受容層塗工液Ａを、インク受容層塗工Ｄに変更した以外は、実施例２と同様にしてインクジェット記録用紙を作製した。なお、得られたインクジェット記録用紙のインク受容層面白紙部のＪＩＳ−Ｚ８７４１で規定される６０度鏡面光沢度は３％であった。
【００８２】
比較例５
［インクジェット記録用紙の作製］
実施例２のカレンダー処理を、カレンダー未処理と変更した以外は、実施例２と同様にしてインクジェット記録用紙を作製した。なお、得られたインクジェット記録用紙のインク受容層面白紙部のＪＩＳ−Ｚ８７４１で規定される６０度鏡面光沢度は３％であった。
【００８３】
［評価］
各実施例、比較例で得られたインクジェット記録用紙の白色度、白紙部の保存性（熱黄
変防止、光黄変防止、オゾン黄変防止）、印字濃度、インク吸収性、インク定着性、印字部の光沢性、給紙傷を、以下に示す方法で評価した。
なお、評価にあたって、インクジェット記録用紙への印字は、市販の染料インクジェットプリンターＡ（Ｃａｎｏｎ社製、商標：ＰＩＸＵＳ  ９５０ｉ、印字モード：マットフォトペーパー／きれい）、市販の顔料インクジェットプリンターＢ（ＥＰＳＯＮ社製、商標：ＰＭ−４０００ＰＸ、インク：マットブラック使用、印字モード：フォトマット紙／高精細）、市販の顔料インクジェットプリンターＣ（ＥＰＳＯＮ社製、商品名：ＰＸ−６０００、印字モード：フォトマット紙／きれい）、および市販のインクジェットプリンターＤ（ＨＰ社製、商標：ＤＪ−５５５１、印字モード：その他のインクジェット専用紙／きれい）、の４機種で行った。
【００８４】
［白色度］
インクジェット記録用紙のインク受容層側の白紙部の白色度を、ＪＩＳ−Ｐ８１２３で規定される方法に従い測定を行った。
【００８５】
［白紙部の保存性（熱黄変）］
インクジェット記録用紙を、８０℃５０％環境下で、１週間静置させた。静置前および静置後の、用紙のインク受容層側の白紙部の黄変の度合いを下記の基準にしたがい、目視で判断した。
○：殆ど黄変していない。
△：黄変があるものの、実用上問題のないレベル。
×：非常に黄変している。
【００８６】
［白紙部の保存性（光黄変）］
インクジェット記録用紙を、６０℃５０％環境下で、キセノンランプ（１０万ｌｕｘ）で３日間照射させた。照射前および照射後の、用紙のインク受容層側の白紙部の黄変の度合いを下記の基準にしたがい目視で判断した。
○：殆ど黄変していない。
△：黄変があるものの、実用上問題のないレベル。
×：非常に黄変している。
【００８７】
［白紙部の保存性（オゾン黄変）］
インクジェット記録用紙を、２４℃６０％環境下で、オゾン濃度１０ｐｐｍ雰囲気中に２４時間放置した。放置前および放置後の、用紙のインク受容層側の白紙部の黄変の度合いを下記の基準にしたがい目視で評価した。
○：殆ど黄変していない。
△：黄変があるものの、実用上問題のないレベル。
×：非常に黄変している。
【００８８】
［印字濃度］
財団法人日本規格協会発行の画像（「高精細カラーディジタル標準画像ＸＹＺ／ＪＩＳ−ＳＣＩＤ」、識別記号：Ｓ６、画像名称：カラーチャート）を上記の４機種で印字し、ブラックの最高色調部を、ＧｒｅｔａｇＭａｃｂｅｔｈ社製ＲＤ−９１４にて、印字濃度を測定した。
【００８９】
［インク吸収性］
上記印字濃度の評価を行ったもののうち、市販の染料インクジェットプリンターＡ（ＣＡＮＯＮ社製、商標：ＰＩＸＵＳ９５０ｉ、印字モード：マットフォトペーパー／きれい）で印字した記録物のブラックの最高色調部を観察した。
○：インクのあふれ、ニジミ、ムラがない。
△：インクのあふれ、ニジミ、ムラが僅かに発生しているが、実用上問題のないレベル。
×：インクがあふれ、ムラが発生。
【００９０】
［インク定着性］
上記印字濃度の評価を行ったもののうち、市販の顔料インクジェットプリンターＢ（ＥＰＳＯＮ社製、商品名：ＰＭ−４０００ＰＸ、インク：マットブラック使用、印字モード：
フォトマット紙／高精細）で印字した記録物のブラックの最高色調部を、印字後一日たっ
てから指でこすった。
○：指でこすっても印字部に変化はなく、インク定着性に優れる。
×：指でこすると、印字部がはがれ、インク定着性は劣る。
【００９１】
［印字部の光沢性］
市販の顔料インクジェットプリンター（ＥＰＳＯＮ社製、商品名：ＰＭ−４０００ＰＸ
、インク：マットブラック使用、印字モード：フォトマット紙／きれい）で印刷した黒最
高濃度部のＪＩＳ−Ｚ８７４１で規定される８５度光沢度を測定した。
○：光沢度が２０％未満
△：光沢度が２０％以上２５％未満
×：光沢度が２５％以上
【００９２】
［給紙傷］
上記印字濃度の評価を行ったもののうち、市販の顔料インクジェットプリンターＣ（ＥＰＳＯＮ社製、商品名：ＰＸ−６０００、印字モード：フォトマット紙／きれい）で印字した記録物のブラックの最高色調部を、給紙ローラーによって発生する給紙傷の有無を観察した。
○：印字部に、給紙ローラーによる給紙傷は認められない。
△：印字部に、給紙ローラーによるわずかな給紙傷が認められる。
×：印字部に、給紙ローラーによる給紙傷が認められる。
【００９３】
【表１】
2007050562.tif 000002
【００９４】
本発明により、プリンター給紙時の給紙傷が付き難く、顔料インク、染料インクともにインクジェット記録適性（発色性）に優れ、高精細の画像を鮮明に印字でき、特に白紙部の保存性に優れ、更に限りある資源を有効に利用するため古紙を利用しつつ、同時に紙表面は高い白色度を有するインクジェット記録用紙、特に塗工量の少ないマットタイプのインクジェット記録用紙を提供することができる。